(57)【要約】【課題】  クロロプレンゴムの持つ従来の基本特性を維持したままに、良好な動特性と優れた耐熱性を有するキサントゲン変性クロロプレンゴム、及びその製造方法を提供する。【解決手段】  クロロプレンゴムの分子末端に、下記一般式（１）で表される構造を有することを特徴とするキサントゲン変性クロロプレンゴム、及びその製造方法。【化１】2015218225.tif 000013（式中、Ｒは炭素数１〜３のアルキル基を表す。）【選択図】    なし【特許請求の範囲】
【請求項１】
クロロプレンゴムの分子末端に、下記一般式（１）で表される構造を有することを特徴とするキサントゲン変性クロロプレンゴム。
【化１】
2015218225.tif 000010
（式中、Ｒは炭素数１〜３のアルキル基を表す。）
【請求項２】
下記一般式（２）で表されるジアルキルキサントゲンテトラスルフィドを含有することを特徴とするキサントゲン変性クロロプレンゴム。
【化２】
2015218225.tif 000011
（式中、Ｒは炭素数１〜３のアルキル基を表す。）
【請求項３】
クロロプレン、又はクロロプレン及びこれと共重合可能な単量体との混合物を、下記一般式（２）で表されるジアルキルキサントゲンテトラスルフィドの存在下で乳化重合することを特徴とする請求項１又は請求項２記載のキサントゲン変性クロロプレンゴムの製造方法。
【化３】
2015218225.tif 000012
（式中、Ｒは炭素数１〜３のアルキル基を表す。）
【請求項４】
請求項１又は請求項２記載のキサントゲン変性クロロプレンゴムに配合剤を混練してから加硫して得られることを特徴とするキサントゲン変性クロロプレンゴム組成物の加硫物。
【発明の詳細な説明】
【技術分野】
【０００１】
本発明はキサントゲン変性クロロプレンゴム及びその製造方法に関するものであり、さらに詳しくは動特性に優れるキサントゲン変性クロロプレンゴム及びその製造方法に関するものである。
【背景技術】
【０００２】
クロロプレンゴムは、天然ゴムや汎用合成ゴムであるスチレン−ブタジエン共重合ゴム（ＳＢＲ）に比べて、加工性、機械的強度、耐候性、耐油性、難燃性、接着性などにおいてバランスがとれているため、自動車部品をはじめとするその他工業部品の素材として幅広く用いられている。その中でも、特に伝動ベルトなどの分野では、振動によるゴムの発熱を抑制し効率的に装置の動きを伝えるため、動特性（低発熱性）を向上させることが命題となっている。
【０００３】
クロロプレンゴムにおいて各物性を維持したままにこの課題を解決する手段として、これまでにキサントゲンジスルフィド類を連鎖移動剤として用いる方法（特許文献１〜３）や、硫黄をポリマー中に共重合させる方法（特許文献４）などが提案されてきた。
【０００４】
しかしながら、既知のキサントゲンジスルフィド類を連鎖移動剤として使用する方法では動特性を十分に満足しておらず、また、硫黄を共重合させる方法では、動特性は十分に向上するものの、分子鎖中にポリスルフィド結合を含有するために耐熱性が劣り、重合後に粘度を調節するための解膠工程を設けねばならず、生産性に難があった。
【先行技術文献】
【特許文献】
【０００５】
【特許文献１】特開２００６−３０７１５６号公報
【特許文献２】特開平７−２８６０７１号公報
【特許文献３】特開平１０−６００４９号公報
【特許文献４】特開平７−６２０２９号公報
【発明の概要】
【発明が解決しようとする課題】
【０００６】
本発明は、上記の課題に鑑みてなされたものであり、その目的はクロロプレンゴムの持つ従来の基本特性を維持したままに、動特性が大きく改良され、かつ、耐熱性に優れたクロロプレンゴム、及びその製造方法を提供するものである。
【課題を解決するための手段】
【０００７】
本発明者らは、上記課題を解決するために鋭意検討した結果、本発明を完成するに至ったものである。すなわち、本発明は、クロロプレンゴムの分子末端に、所定の一般式で表される構造を有することを特徴とするキサントゲン変性クロロプレンゴム、及びその製造方法である。
【０００８】
以下、本発明をさらに詳細に説明する。
【０００９】
本発明のキサントゲン変性クロロプレンゴムは、クロロプレンゴムの分子末端に、下記一般式（１）で表される構造を有するものである。
【００１０】
【化１】
2015218225.tif 000002
（式中、Ｒは炭素数１〜３のアルキル基を表す。）
Ｒで表される炭素数１〜３のアルキル基は、メチル基、エチル基、ｎ−プロピル基、イソプロピル基が挙げられ、これらを単独または２種以上有していてもよい。
【００１１】
クロロプレンゴムの分子末端に、一般式（１）で表される構造を有することにより、本発明のキサントゲン変性クロロプレンゴムは、動特性が大きく改良され、かつ、耐熱性に優れたクロロプレンゴムとなるものである。
【００１２】
本発明のキサントゲン変性クロロプレンゴムは、下記一般式（２）で表されるジアルキルキサントゲンテトラスルフィドを含有するものである。
【００１３】
【化２】
2015218225.tif 000003
（式中、Ｒは炭素数１〜３のアルキル基を表す。）
一般式（２）で表されるジアルキルキサントゲンテトラスルフィドは、例えば、ジメチルキサントゲンテトラスルフィド、ジエチルキサントゲンテトラスルフィド、ジイソプロピルキサントゲンテトラスルフィド等が挙げられ、これらを単独または２種以上含有していてもよい。
【００１４】
本発明のキサントゲン変性クロロプレンゴム中のジアルキルキサントゲンテトラスルフィドの含有量は特に限定するものではないが、加工性をより良好にし、加硫挙動への影響をより小さくするため、クロロプレンゴム１００重量部に対して、０．０１〜０．５０重量部が好ましく、０．０５〜０．３０重量部がさらに好ましい。
【００１５】
本発明のキサントゲン変性クロロプレンゴムは、一般式（２）で表されるジアルキルキサントゲンテトラスルフィド以外に、その動特性及び耐熱性を損なわない範囲において、下記一般式（３）で表されるジアルキルキサントゲンポリスルフィドを含有してもよい。
【００１６】
【化３】
2015218225.tif 000004
（式中、Ｒは炭素数１〜３のアルキル基を表し、ｘは２、３又は５以上の整数である。）
一般式（３）で表されるジアルキルキサントゲンポリスルフィドは、例えば、ジエチルキサントゲンジスルフィド、ジエチルキサントゲントリスルフィド、ジエチルキサントゲンペンタスルフィド、ジエチルキサントゲンヘキサスルフィド、ジイソプロピルキサントゲントリスルフィド、ジイソプロピルキサントゲンペンタスルフィド、ジイソプロピルキサントゲンヘキサスルフィド等が挙げられる。その含有量としては、一般式（２）で表されるジアルキルキサントゲンテトラスルフィドと下記一般式（３）で表されるジアルキルキサントゲンポリスルフィドの合計を１００重量部としたとき、下記一般式（３）で表されるジアルキルキサントゲンポリスルフィドの量は０〜３０重量部が好ましい。
【００１７】
本発明のキサントゲン変性クロロプレンゴムの製造方法について以下に説明する。
【００１８】
原料としては、クロロプレン単独、又はクロロプレン及びこれと共重合可能な単量体との混合物が用いられる。共重合可能な単量体の使用は、得られるクロロプレンゴムの耐結晶性を向上する効果を有する。
【００１９】
共重合可能な単量体としては、例えば、２，３−ジクロロ−１，３−ブタジエン、２−シアノ−１，３−ブタジエン、１−クロロ−１，３−ブタジエン、１，３−ブタジエン、スチレン、アクリロニトリル、メチルメタクリレート、メタクリル酸、アクリル酸等が挙げられ、このうち単独でまたは２種類以上を併用することができる。これらのうち、２，３−ジクロロ−１，３−ブタジエンは、クロロプレンモノマーとの共重合性に優れることから、少量の添加量で効率的に耐結晶性を向上する効果があるため特に好ましい。これら単量体を含む量は特に限定するものではないが、クロロプレンゴムの性質を損なわない程度で、０〜３０重量％が好ましい。
【００２０】
本発明のキサントゲン変性クロロプレンゴムの製造方法では、クロロプレン（又はクロロプレン及びこれと共重合可能な単量体との混合物）に特定の連鎖移動剤を加え、乳化剤を含有する水性乳化液を混合、懸濁させて重合反応を行う。
【００２１】
特定の連鎖移動剤としては、下記一般式（２）で表されるジアルキルキサントゲンテトラスルフィドを用いる。このジアルキルキサントゲンテトラスルフィドは単独または２種以上併用してもよい。このジアルキルキサントゲンテトラスルフィドを使用して変性するので、本発明のクロロプレンゴムはキサントゲン変性クロロプレンゴムと呼称する。下記一般式（２）で表されるジアルキルキサントゲンテトラスルフィドを用いることにより、動特性が大きく改良され、かつ、耐熱性に優れたクロロプレンゴムを得ることができるものである。
【００２２】
【化４】
2015218225.tif 000005
（式中、Ｒは炭素数１〜３のアルキル基を表す。）
連鎖移動剤である一般式（２）で表されるジアルキルキサントゲンテトラスルフィドの量としては、分子量調整のため一般のラジカル重合で使用される量であれば特に限定するものではないが、得られるクロロプレンゴムの分子量を目的通りにし、さらに、得られるクロロプレンゴムが架橋したポリマー構造となるのを防止し、クロロプレンゴムとしての加工成型を可能とするために、連鎖移動剤以外の単量体混合物（以下、単に、単量体混合物という）１００重量部に対して、０．１〜１．５重量部であることが好ましい。
【００２３】
また、特定の連鎖移動剤として、一般式（２）で表されるジアルキルキサントゲンテトラスルフィド以外に、得られるキサントゲン変性クロロプレンゴムの動特性及び耐熱性を損なわない範囲において、下記一般式（３）で表されるジアルキルキサントゲンポリスルフィドを使用してもよい。その使用量としては、一般式（２）で表されるジアルキルキサントゲンテトラスルフィドと下記一般式（３）で表されるジアルキルキサントゲンポリスルフィドの合計を１００重量部としたとき、下記一般式（３）で表されるジアルキルキサントゲンポリスルフィドの量は０〜３０重量部が好ましい。
【００２４】
【化５】
2015218225.tif 000006
（式中、Ｒは炭素数１〜３のアルキル基を表し、ｘは２、３又は５以上の整数である。）
乳化剤としては、例えば、アニオン性乳化剤、ノニオン性乳化剤、カチオン性乳化剤、両性乳化剤等があげられる。アニオン性乳化剤としては、例えば、高級脂肪酸塩、アルケニルコハク酸塩、ロジン酸塩、アルキル硫酸ナトリウム、高級アルコール硫酸エステルナトリウム、アルキルベンゼンスルホン酸塩、アルキルジフェニルエーテルジスルホン酸塩、高級脂肪酸アミドのスルホン酸塩、高級脂肪酸アルキロールアミドの硫酸エステル塩、アルキルスルホベタイン等があげられ、ノニオン性乳化剤としては、例えば、ポリオキシエチレンアルキルエーテル、ポリオキシエチレンスチレン化フェニルエーテル、ポリオキシエチレンソルビタン脂肪酸エステル、高級脂肪酸アルカノールアミド、ポリビニルアルコール等があげられ、カチオン性乳化剤としては、例えば、アルキルアミン塩、四級アンモニウム塩、アルキルエーテル型四級アンモニウム塩等があげられ、両性乳化剤としては、例えば、アルキルベタイン、アルキルスルホベタイン、アルキルアミンオキサイド等があげられる。以上に挙げた乳化剤の内、いずれか１種以上を単独ないし併用して用いる。
【００２５】
重合は、混合攪拌しながら１０〜６０℃の温度で、重合系のｐＨ７〜１３において触媒液を添加して行われることが望ましい。ｐＨ調節剤としては、例えば、水酸化ナトリウム、水酸化カリウム、燐酸ナトリウム、燐酸カリウム、トリエチルアミン、ジエチルアミン、トリエタノールアミン、ジエタノールアミン、エタノールアミン、アンモニア等の塩基性化合物のうち、いずれか１種類以上を単独または併用して用いる。
【００２６】
重合を開始させるための触媒（重合開始剤）としては、例えば、過硫酸カリウム、過硫酸アンモニウム、過酸化水素、ｔ−ブチルハイドロパーオキサイド等が用いられる。
【００２７】
重合は、重合転化率４０〜９５％程度まで行なわれ、次いで重合禁止剤を少量添加して停止させる。
【００２８】
重合禁止剤としては、例えば、チオジフェニルアミン、４−ｔ−ブチルカテコール、２，６−ジ−ｔ−ブチル−４−メチルフェノール、２，２’−メチレンビス（４−エチル−６−ｔ−ブチルフェノール）、４，４’−チオビス（３−メチル−６−ｔ−ブチルフェノール）、２，２’−メチレンビス（４−メチル−６−ｔ−ブチルフェノール）、ハイドロキノン、Ｎ，Ｎ−ジエチルヒドロキシルアミンなどが挙げられ、このうち１種類以上を単独又は併用して用いる。
【００２９】
次いで得られたクロロプレンゴムラテックスは、未反応単量体を減圧スチームストリッピング法により除去、回収した後、常法に従って凍結、凝固し、ゴム分の分離、乾燥を行ない、目的とするキサントゲン変性クロロプレンゴムを得る。
【００３０】
得られたキサントゲン変性クロロプレンゴムは、各種配合剤と混練してキサントゲン変性クロロプレンゴム組成物とした上で、常法により加硫することでクロロプレンゴム組成物の加硫物をも与える。
【００３１】
クロロプレンゴム組成物中の配合剤としては、通常クロロプレンゴム組成物に添加する充填剤、可塑剤、ゴム軟化剤等より選ばれる少なくとも一種が挙げられる。充填剤としては、例えば、カーボンブラック、クレー、タルク、珪藻土、炭酸カルシウム、炭酸マグネシウム、珪酸、珪酸化合物、ホワイトカーボン等が挙げられ、このうち、カーボンブラックが好ましい。カーボンブラックの種類としては特に限定するものではなく、例えば、ＳＲＦ、ＦＥＦ、ＭＡＦ、ＨＡＦ、ＦＴ、ＭＴ等が使用可能である。その添加量としては、破断伸びあるいは引張応力等の力学物性を維持するために、１５〜８０重量部が好ましく、特に好ましくは、カーボンブラックが３０〜７０重量部である。可塑剤、ゴム軟化剤は、その種類としては特に限定するものではなく、例えば、植物油としての菜種油、アマニ油、大豆油、エステル系可塑剤としてのジ−（２−エチルヘキシル）アジペート、ジ−（２−エチルヘキシル）セバケート、ジ−（２−エチルヘキシル）フタレート、ジ−（２−エチルヘキシル）アゼレート、鉱物油系軟化剤としてのプロセス油等が使用可能である。その添加量としては、引張応力や破断伸びを維持するために、５〜４０重量部が好ましく、特に好ましくは、可塑剤及びゴム軟化剤が１０〜３０重量部である。また、その他の添加剤、例えば、老化防止剤、加工助剤、滑剤、難燃剤、加硫剤、加硫促進剤、加硫遅延剤等は、必要に応じて用いることができる。
【００３２】
本発明のキサントゲン変性クロロプレンゴムの動特性は、キサントゲン変性クロロプレンゴムに各種配合剤を配合して得られるキサントゲン変性クロロプレンゴム組成物を加硫した後に、通常の動的粘弾性試験機を用いて測定する損失係数（ｔａｎδ）で測定される。
【００３３】
この損失係数（ｔａｎδ）とは、ゴムの貯蔵弾性率（Ｅ’）と損失弾性率（Ｅ”）の比（Ｅ”／Ｅ’）であり、ｔａｎδが低いほど発熱性が低く、動特性が優れる。
【発明の効果】
【００３４】
本発明のキサントゲン変性クロロプレンゴムは、クロロプレンゴムの持つ従来の基本特性を維持したままに、動特性が大きく改良され、かつ、耐熱性も優れているものである。
【実施例】
【００３５】
本発明を以下の実施例により具体的に説明する。但し、本発明はこれらに限定されるものではない。
【００３６】
＜クロロプレンゴム加硫物の作製＞
キサントゲン変性クロロプレンゴム（メルカプタン変性クロロプレンゴム）１００ｇに対し、カーボンブラック３０ｇ、酸化マグネシウム４ｇ、酸化亜鉛５ｇ、エチレンチオウレア０．３５ｇをロール上で配合、混練し、キサントゲン変性クロロプレンゴム組成物（メルカプタン変性クロロプレンゴム組成物）を作製した。この組成物について、常法のプレス加硫にて１６０℃２５分で加硫を行なうことにより、クロロプレンゴム加硫物を得た。
【００３７】
＜動特性の評価＞
得られたクロロプレンゴム加硫物の動特性は、動的粘弾性試験機ＶＲ−７１２０（上島製作所製）を用い、初期歪５％、動的歪１％、周波数１Ｈｚの条件にて、１００℃における損失係数（ｔａｎδ）を測定した。
【００３８】
＜高温圧縮永久ひずみの評価＞
得られたクロロプレンゴム加硫物の高温圧縮永久ひずみは、ＪＩＳ  Ｋ６２６２（２００６年度版）に従い、大型試験片による２５％圧縮にて１００℃で７０時間の条件で熱老化することにより算出した。
【００３９】
＜耐結晶性の評価＞
得られたクロロプレンゴム加硫物の耐結晶性は、以下の通り、低温雰囲気下で伸長した際の残留ひずみ率によって評価した。
【００４０】
厚さ２ｍｍの加硫物からダンベル状１号形の試験片を切り出し、前処理として７０℃で１５分間加熱して除晶し、室温で１時間放置した。前処理した試験片の平行部分に４０ｍｍの標線を記入し、オゾン試験用伸長ホルダーに取り付けた。これを、−１０℃に保持した低温恒温槽に入れ、１時間保持した後、標線間距離が１２０ｍｍとなるまで伸長し、そのまま１０分間放置した。その後、試験片の両端を切断し、１０分間放置後に標線間の距離を測定した。低温永久伸びは、下記式によって算出した。
【００４１】
【数１】
2015218225.tif 000007
実施例１
単量体混合物としてクロロプレン１０００ｇに対して下記一般式（４）で表されるジイソプロピルキサントゲンテトラスルフィド８ｇ（単量体混合物１００重量部に対して、ジイソプロピルキサントゲンテトラスルフィド０．８重量部）を加え、ロジン酸のカリウム塩５０ｇ、ナフタレンスルホン酸とホルムアルデヒドとの縮合物のナトリウム塩１０ｇ、水酸化ナトリウム３ｇ、水１０００ｇの乳化水溶液と混合攪拌し、乳化させた。
【００４２】
【化６】
2015218225.tif 000008
これに過硫酸カリウム１ｇ、アントラキノン−β−スルホン酸ナトリウム０．１ｇ、水３００ｇの重合触媒をポンプにより一定速度で添加し、４０℃で乳化重合を行なった。乳化重合は重合転化率７０％になるまで重合触媒を添加して行ない、その後、４−ｔ−ブチルカテコール０．２ｇ、ドデシルベンゼンスルホン酸ソーダ１ｇ、クロロプレン１０ｇ、水１０ｇを含む重合停止剤を添加して乳化重合を停止させた。乳化重合終了後のラテックスは減圧下スチームストリッピングにより未反応のクロロプレンを除去回収した後、酢酸を用いてｐＨを６．０に調製し、常法により凍結凝固し、次いで乾燥させ、キサントゲン変性クロロプレンゴムを得た（クロロプレンゴム１００重量部に対して、ジイソプロピルキサントゲンテトラスルフィド０．１５重量部)。
【００４３】
得られたキサントゲン変性クロロプレンゴムの精製物（クロロプレンゴムをトルエンに溶解し、メタノールを加え析出させたもの、以下同じ）について、メチル化試薬を用いた熱分解ＧＣ／ＭＳを行なった結果、硫黄連鎖の存在を示すジメチルジスルフィドに相当するスペクトルと、キサントゲン骨格の存在を示すキサントゲン酸ジイソプロピルに相当するスペクトルが検出されたため、クロロプレンゴムの分子末端にジイソプロピルキサントゲンテトラスルフィドに由来する、一般式（１）で表される構造が導入されたことを確認した。
【００４４】
得られたキサントゲン変性クロロプレンゴムについて、ＪＩＳ  Ｋ  ６３００−１（２００１年版）に準じてムーニー粘度測定を行なった。
【００４５】
次に、得られたキサントゲン変性クロロプレンゴムの動特性、高温圧縮永久ひずみ、及び耐結晶性の評価を行なった。結果を表１に記す。比較例に比べて、損失係数（ｔａｎδ）が低く、高温圧縮永久ひずみが小さいことから、動特性と耐熱性に優れていた。
【００４６】
【表１】
2015218225.tif 000009
実施例２
連鎖移動剤としてジイソプロピルキサントゲンテトラスルフィドを５ｇ（単量体混合物１００重量部に対して、ジイソプロピルキサントゲンテトラスルフィド０．５重量部）に変更した以外は実施例１と同様に行ない、キサントゲン変性クロロプレンゴムを得た（クロロプレンゴム１００重量部に対して、ジイソプロピルキサントゲンテトラスルフィド０．１０重量部）。
【００４７】
得られたキサントゲン変性クロロプレンゴムの精製物についても実施例１と同様に熱分解ＧＣ／ＭＳを行ない、同様の結果を得た。
【００４８】
得られたキサントゲン変性クロロプレンゴムについて、ムーニー粘度測定と動特性、高温圧縮永久ひずみ、及び耐結晶性の評価を行なった。結果を表１に記す。比較例に比べて、損失係数（ｔａｎδ）が低く、高温圧縮永久ひずみが小さいことから、動特性と耐熱性に優れていた。
【００４９】
実施例３
連鎖移動剤としてジイソプロピルキサントゲンテトラスルフィドを４ｇ（単量体混合物１００重量部に対して、ジイソプロピルキサントゲンテトラスルフィド０．４重量部）、及びジエチルキサントゲンジスルフィドを１ｇ（単量体混合物１００重量部に対して、ジエチルキサントゲンジスルフィド０．１重量部）に変更した以外は実施例１と同様に行ない、キサントゲン変性クロロプレンゴムを得た（クロロプレンゴム１００重量部に対して、ジイソプロピルキサントゲンテトラスルフィド０．０８重量部）。
【００５０】
得られたキサントゲン変性クロロプレンゴムの精製物についても実施例１と同様に熱分解ＧＣ／ＭＳを行ない、同様の結果を得た。
【００５１】
得られたキサントゲン変性クロロプレンゴムについて、ムーニー粘度測定と動特性、高温圧縮永久ひずみ、及び耐結晶性の評価を行なった。結果を表１に記す。比較例に比べて、損失係数（ｔａｎδ）が低く、高温圧縮永久ひずみが小さいことから、動特性と耐熱性に優れていた。
【００５２】
実施例４
単量体化合物としてクロロプレン９００ｇ、２，３−ジクロロ−１，３−ブタジエン１００ｇを用いて３５℃にて乳化重合を行なった以外は実施例１と同様に行ない、キサントゲン変性クロロプレンゴムを得た（クロロプレンゴム１００重量部に対して、ジイソプロピルキサントゲンテトラスルフィド０．１５重量部）。
【００５３】
得られたキサントゲン変性クロロプレンゴムの精製物についても実施例１と同様に熱分解ＧＣ／ＭＳを行ない、同様の結果を得た。
【００５４】
得られたキサントゲン変性クロロプレンゴムについて、ムーニー粘度測定と動特性、高温圧縮永久ひずみ、及び耐結晶性の評価を行なった。結果を表１に記す。比較例に比べて、損失係数（ｔａｎδ）が低く、高温圧縮永久ひずみが小さいことから、動特性と耐熱性に優れていた。さらに、２，３−ジクロロ−１，３−ブタジエンの共重合により低温永久伸びが低下し、耐結晶性に優れたキサントゲン変性クロロプレンゴムであった。
【００５５】
実施例５
連鎖移動剤としてジエチルキサントゲンテトラスルフィドを５ｇ（単量体混合物１００重量部に対して、ジエチルキサントゲンテトラスルフィド０．５重量部）に変更した以外は実施例１と同様に行ない、キサントゲン変性クロロプレンゴムを得た（クロロプレンゴム１００重量部に対して、ジエチルキサントゲンテトラスルフィド０．１０重量部）。
【００５６】
得られたキサントゲン変性クロロプレンゴムの精製物についても実施例１と同様に熱分解ＧＣ／ＭＳを行ない、同様の結果を得た。
【００５７】
得られたキサントゲン変性クロロプレンゴムについて、ムーニー粘度測定と動特性、高温圧縮永久ひずみ、及び耐結晶性の評価を行なった。結果を表１に記す。比較例に比べて、損失係数（ｔａｎδ）が低く、高温圧縮永久ひずみが小さいことから、動特性と耐熱性に優れていた。
【００５８】
実施例６
単量体化合物としてクロロプレン９００ｇ、２，３−ジクロロ−１，３−ブタジエン１００ｇを用いて３５℃にて乳化重合を行なった以外は実施例５と同様に行ない、キサントゲン変性クロロプレンゴムを得た（クロロプレンゴム１００重量部に対して、ジエチルキサントゲンテトラスルフィド０．１０重量部）。
【００５９】
得られたキサントゲン変性クロロプレンゴムの精製物についても実施例１と同様に熱分解ＧＣ／ＭＳを行ない、同様の結果を得た。
【００６０】
得られたキサントゲン変性クロロプレンゴムについて、ムーニー粘度測定と動特性、高温圧縮永久ひずみ、及び耐結晶性の評価を行なった。結果を表１に記す。比較例に比べて、損失係数（ｔａｎδ）が低く、高温圧縮永久ひずみが小さいことから、動特性と耐熱性に優れていた。さらに、２，３−ジクロロ−１，３−ブタジエンの共重合により低温永久伸びが低下し、耐結晶性に優れたキサントゲン変性クロロプレンゴムであった。
【００６１】
比較例１
連鎖移動剤としてジイソプロピルキサントゲンテトラスルフィドを、ジエチルキサントゲンジスルフィド８ｇに変更した以外は実施例１と同様に行ない、キサントゲン変性クロロプレンゴムを得た。
【００６２】
得られたキサントゲン変性クロロプレンゴムの精製物についても実施例１と同様に熱分解ＧＣ／ＭＳを行なったが、ジメチルジスルフィドに相当するスペクトルが確認されず、キサントゲンジスルフィドに由来する構造の導入は確認できなかった。
【００６３】
得られたキサントゲン変性クロロプレンゴムについて、ムーニー粘度測定と動特性、高温圧縮永久ひずみ、及び耐結晶性の評価を行なった。結果を表１に記す。損失係数（ｔａｎδ）が実施例に比べて高く、動特性が劣っていた。
【００６４】
比較例２
連鎖移動剤としてジイソプロピルキサントゲンテトラスルフィドを、ドデシルメルカプタン１０ｇに変更した以外は実施例１と同様に行ない、メルカプタン変性クロロプレンゴムを得た。
【００６５】
得られたメルカプタン変性クロロプレンゴムについて、ムーニー粘度測定と動特性、高温圧縮永久ひずみ、及び耐結晶性の評価を行なった。結果を表１に記す。損失係数（ｔａｎδ）が実施例に比べて高く、動特性が劣っていた。
【００６６】
比較例３
単量体混合物としてクロロプレン１０００ｇに対して硫黄３ｇを加え、ロジン酸のカリウム塩４ｇ、ナフタレンスルホン酸とホルムアルデヒドとの縮合物のナトリウム塩５ｇ、水酸化ナトリウム０．５ｇ及び正燐酸ナトリウム１０ｇ、水１０００ｇからなる乳化水溶液と混合攪拌し、乳化させた。これに過硫酸カリウム１０ｇ、アントラキノン−β−スルホン酸ナトリウム０．１ｇ、水３００ｇからなる重合触媒をポンプにより一定速度で添加し重合を行なった。ここに４−ｔ−ブチルカテコール０．２ｇ、ドデシルベンゼンスルホン酸ソーダ１ｇ、クロロプレン１０ｇ、水１０ｇからなる重合停止剤を添加して重合転化率約７０％で重合を停止させた。次いで重合停止後のラテックスに対しテトラエチルチウラムジスルフィド２０ｇ、ジメチルジチオカルバミン酸ジメチルアンモニウムを２ｇ添加し２３℃で約１５時間解膠した。解膠終了後のラテックスは減圧下スチームストリッピングにより未反応のクロロプレンを除去回収した後、酢酸を用いてｐＨを６．０に調製し、常法により凍結凝固し、次いで重合体を乾燥させ硫黄変性クロロプレンゴムを得た。
【００６７】
得られた硫黄変性クロロプレンゴムについて、実施例１と同様にムーニー粘度を測定した。
【００６８】
次に、得られた硫黄変性クロロプレンゴム１００ｇに対し、カーボンブラック３０ｇ、酸化マグネシウム４ｇ、酸化亜鉛５ｇ、ステアリン酸０．５ｇをロール上で配合、混練し、硫黄変性クロロプレンゴム組成物を作製した。この組成物について、常法のプレス加硫にて１６０℃１５分で加硫を行なうことにより、クロロプレンゴム加硫物を得た。得られたクロロプレンゴム加硫物について、動特性、高温圧縮永久ひずみ、及び耐結晶性の評価を行なった。結果を表１に記す。実施例に比べて、損失係数（ｔａｎδ）が高く、高温圧縮永久ひずみが小さいことから、動特性と耐熱性が劣っていた。
【産業上の利用可能性】
【００６９】
本発明のキサントゲン変性クロロプレンゴムと、各種配合剤とを混合して得られるキサントゲン変性クロロプレンゴム組成物は、高い動特性と優れた耐熱性を要求される用途、例えば、自動車、工業用途の伝動ベルト用などとして使用することができる。